(57)【特許請求の範囲】
【請求項１】
第１の固定治具を、円筒形セラミックス体の中空部に挿通し、該円筒形セラミックス体を第１の固定治具に仮止め用接着剤を介して固定し、該円筒形セラミックス体の外周面を加工する外周面加工工程と、
第２の固定治具の中空部に、円筒形セラミックス体を挿入し、該円筒形セラミックス体を第２の固定治具に仮止め用接着剤を介して固定し、該円筒形セラミックス体の内周面を加工する内周面加工工程と、
を備え、
前記仮止め用接着剤として、熱溶融温度が５０℃以上の接着剤を使用し、
第１の固定治具を前記円筒形セラミックス体の中空部に挿通した状態、または、第２の固定治具の中空部に前記円筒形セラミックス体を挿入した状態において、該円筒形セラミックス体と、第１の固定治具または第２の固定治具との間に存在する前記仮止め用接着剤が固化する前に、前記円筒形セラミックス体と第１の固定治具または第２の固定治具の間に、複数本の金属細線を周方向に等間隔で差し込み、その後、前記仮止め用接着剤を固化させて、前記円筒形セラミックス体を第１の固定治具または第２の固定治具に固定する、
円筒形セラミックス体の加工方法。
【請求項２】
前記内周面加工工程において、前記円筒形セラミックス体の一端を、第２の固定治具の一端から１ｍｍ〜２０ｍｍの範囲で突出させ、この突出部を基準として、前記円筒形セラミックス体の中心軸と工作機械の回転軸との軸合わせを行う、請求項１に記載の円筒形セラミックス体の加工方法。
【請求項３】
前記仮止め用接着剤の熱溶融温度は５０℃〜２００℃である、請求項１または２に記載の円筒形セラミックス体の加工方法。
【請求項４】
前記円筒形セラミックス体は、酸化亜鉛または酸化インジウムを主成分とするセラミックスにより構成されている、請求項１〜３のいずれかに記載の円筒形セラミックス体の加工方法。
【発明の詳細な説明】
【背景技術】
【０００１】
本発明は、マグネトロン型回転カソードスパッタリング装置によるスパッタリングに使用される、円筒形スパッタリングターゲット、および、この円筒形スパッタリングターゲットの母材である円筒形セラミックス体の加工方法に関する。
【０００２】
マグネトロン型回転カソードスパッタリング装置は、平板型マグネトロンスパッタリング装置と比較して、高い成膜速度とスパッタリングターゲットの使用効率を有することから、注目を集めている。このマグネトロン型回転カソードスパッタリング装置によるスパッタリングには、円筒形スパッタリングターゲットが用いられる。円筒形スパッタリングターゲットの材料としては、円筒形状への加工が容易で機械的強度の高い金属材料が広く使用されているものの、セラミックス材料については、機械的強度が低く、脆いという特性から、いまだ普及するには至っていない。
【０００３】
現在、セラミックス製の円筒形スパッタリングターゲットの製造手段は、円筒形バッキングチューブの外周にセラミックス粉末を溶射して付着させる溶射や、円筒形バッキングチューブの外周にセラミックス粉末を充填し、高温高圧の不活性雰囲気下でセラミックス粉末を焼成する、熱間静水圧プレス（ＨＩＰ）などに限られている。しかしながら、溶射には高密度のターゲットが得られにくいという問題があり、ＨＩＰには、イニシャルコストやランニングコストが高く、熱膨張差による剥離、さらにはターゲットのリサイクルができないといった問題がある。したがって、このような問題のない、冷間静水圧プレス（ＣＩＰ）を用いて円筒形セラミックス成形体を得て、この成形体またはこれを焼成することにより得られる焼結体を加工して、円筒形スパッタリングターゲットを製造することが望まれている。
【０００４】
しかしながら、ＣＩＰを用いて得られた円筒形セラミックス成形体や円筒形セラミックス焼結体（以下、これらを「円筒形セラミックス体」という）は、セラミックスが、機械的強度が低く、脆いという特性を有することから、加工中に割れや変形などが発生しやすく、工作機械への固定が困難であるという問題がある。たとえば、円筒形セラミックス体を三つ爪チャックなどで固定しようとすると、各爪との接触部に応力が集中し、この部分を起点として割れや欠けが発生する可能性が高い。また、割れないように三つ爪チャックの固定力（加圧力）を弱めると、円筒形セラミックス体を安定して固定することが困難となり、著しい場合には、三つ爪チャックから円筒形セラミックスが脱落し、破損する事態となる。
【０００５】
これに対して、特開昭６３−１６９３５号公報には、円柱状セラミックス成形体を加工するに際して、この円柱状セラミックス成形体を、半円状の嵌め合い溝が設けられた一対の挟持体からなる固定治具を用いて固定することが開示されている。この固定治具では、対向する嵌め合い溝に円柱状セラミックス成形体を挟持した状態で、これらの挟持体のクリアランスを調整することにより、その挟持力を最適状態にすることが可能であるとされている。しかしながら、円柱状セラミックス成形体と異なり、円筒形セラミックス体は、径方向に荷重を受けた場合に変形しやすく、この固定治具を用いて円筒形セラミックス体を最適状態で保持するためのクリアランスの調整はきわめて困難なものとなる。
【０００６】
特開２００５−２８１８６２号公報には、円筒形セラミックス焼結体の加工において、旋盤を用いて内周面を加工した後に、中心位置合わせ用の穴を備えたテーパ付き固定治具を円筒形セラミックス焼結体に嵌め込み、この固定治具の両端を旋盤に固定して、円筒形セラミックス焼結体の外周面を加工する旨が記載されている。しかしながら、旋盤で内周面を加工する際の具体的な円筒形セラミックス焼結体の固定手段については、何ら記載されていない。また、テーパ付き固定治具は、円筒形セラミックス焼結体との接触面積が限られるため、加工に際して円筒形セラミックス焼結体を安定して固定することは困難である。
【０００７】
なお、特開２００５−２８１８６２号公報では、バッキングチューブへの接合時における加熱に伴う不均一な膨張を防止する観点から、内外径の偏心（外径の中心と内径の中心のずれ）を０．２ｍｍ以下としているが、工業的規模での製造において、このような不安定な固定手段を用いた場合、内外径の偏心を上記範囲に規制することはきわめて困難である。
【０００８】
これらの機械的な固定手段以外に、ワックスや高分子系凝固剤などの固定媒体を介して、セラミックスなどの脆性材料を固定治具に固定することも行われている。たとえば、特開２０００−５９８２号公報には、半導体インゴットを切断して得られたウエーハの表面に溶融したワックスを塗布し、ウエーハの溶融ワックス塗布面をプレートの貼付面に押圧し、溶融ワックスを固化させることにより、ウエーハをプレートに固定することが記載されている。
【０００９】
しかしながら、この固定手段では、溶融ワックス塗布面をプレートの貼付面に押圧し、密着させる必要がある。ウエーハのプレートへの固定と異なり、円筒形セラミックス体を固定治具に固定するに際しては、その構造上、軸方向一方の端面を溶融ワックスの塗布面とするが、この場合、円筒形セラミックス体の外周面または内周面の研削に耐え得る固定強度を得ることができず、加工中に円筒形セラミックス体が固定治具から脱落し、割れてしまう可能性がある。あるいは、固定が緩み、加工中に微振動が発生し、これにより、微細な割れや欠けなどの欠陥が内包されてしまう可能性もある。このような欠陥が存在すると、バッキングチューブとの接合時またはスパッタリング時の熱負荷により、円筒形セラミックス体が割れてしまう。
【００１０】
一方、特開平１０−２３０４２９号公報には、シリコーンオイルなどの凝固点が水よりも高い高分子系凝固剤を、円筒形セラミックス体などのワークと固定用治具の表面の間に介在させ、この状態で高分子系凝固剤の凝固温度よりも低い温度の流体をワーク加工中に固定用治具に作用させることで高分子系凝固剤を冷却し、ワークを凍結固定する方法が記載されている。この方法によれば、円筒形状ワークの外周面および内周面に対して、研削または切削を高精度かつ容易に行うことができるとされている。しかしながら、円筒形セラミックス体を切断するための固定手段については具体的に開示されているものの、その外周面および内周面を研削または切削するための固定手段については、具体的に開示されていない。また、この方法では、加工中に高分子系凝固剤をその凝固点以下の温度に保持する必要があるため、研削液の温度を低温に保持するための冷却手段を用意しなければならないという問題がある。さらに、このような低温の研削液を使用した場合には、工作機械に歪が生じ、加工精度が低下するという問題もある。
【先行技術文献】
【特許文献】
【００１１】
【特許文献１】特開昭６３−１６９３５号公報
【特許文献２】特開２００５−２８１８６２号公報
【特許文献３】特開２０００−５９８２号公報
【特許文献４】特開平１０−２３０４２９号公報
【発明の概要】
【発明が解決しようとする課題】
【００１２】
本発明は、母材である円筒形セラミックス体を固定治具に安定して固定する加工手段を提供すること、もって、割れや欠けなどの欠陥が存在しない円筒形スパッタリングターゲットを提供することを目的とする。
【課題を解決するための手段】
【００１３】
本発明の円筒形セラミックス体の加工方法は、
第１の固定治具を、円筒形セラミックス体の中空部に挿通し、該円筒形セラミックス体を第１の固定治具に仮止め用接着剤を介して固定し、該円筒形セラミックス体の外周面を加工する外周面加工工程と、
第２の固定治具の中空部に、円筒形セラミックス体を挿入し、該円筒形セラミックス体を第２の固定治具に仮止め用接着剤を介して固定し、該円筒形セラミックス体の内周面を加工する内周面加工工程と、
を備え、
前記仮止め用接着剤として、熱溶融温度が５０℃以上の接着剤を使用する、
ことを特徴とする。
【００１４】
第１の固定治具を円筒形セラミックス体の中空部に挿通した状態、または、第２の固定治具の中空部に円筒形セラミックス体を挿入した状態において、該円筒形セラミックス体と、第１の固定治具または第２の固定治具との間に存在する前記仮止め用接着剤が固化する前に、該円筒セラミックス体と第１の固定治具または第２の固定治具の間に、複数本の金属細線を周方向に等間隔で差し込み、その後、該仮止め用接着剤を固化させて、該円筒形セラミックス体を第１の固定治具または第２の固定治具に固定することが好ましい。
【００１５】
また、前記内周面加工工程において、円筒形セラミックス体の一端を、第２の固定治具の一端から１ｍｍ〜２０ｍｍの範囲で突出させ、この突出部を基準として、円筒形セラミックス体の中心軸と工作機械の回転軸との軸合わせを行うことが好ましい。
【００１６】
前記仮止め用接着剤の熱溶融温度は５０℃〜２００℃であることが好ましく、６０℃〜１２０℃であることがより好ましい。
【００１７】
前記円筒形セラミックス体は、酸化亜鉛または酸化インジウムを主成分とするセラミックスにより構成されていることが好ましい。
【００１８】
本発明の円筒形スパッタリングターゲットは、前記加工方法により円筒形セラミックス体を加工することにより得られ、外周面における欠陥密度が０．０１個／ｃｍ2未満であることを特徴とし、内外径の偏心が０．５ｍｍ未満であることが好ましい。
【発明の効果】
【００１９】
本発明によれば、円筒形セラミックス体を固定治具に安定して固定することができるため、外周面加工工程および内周面加工工程において、割れや欠けが発生することを防止することができる。また、このようにして得られた円筒形セラミックス体を用いることにより、円筒形セラミックス体とバッキングチューブとの接合時において、割れや欠けの発生を大幅に低減することができる。さらに、スパッタリング工程においても、割れや欠けの発生を防止し、安定かつ効率的にスパッタリングを行うことができるため、その工業的意義はきわめて大きい。
【図面の簡単な説明】
【００２０】
【図１】図１は、本発明の実施の形態の１例における、円筒形セラミックス体の外周面の加工工程を説明するための概略断面図である。
【図２】図２は、本発明の実施の形態の１例における、円筒形セラミックス体の内周面の加工工程を説明するための概略断面図である。
【図３】図３は、円筒形セラミックス体の突出部を利用した軸合わせを説明するための、（ａ）概略断面図と、（ｂ）平面図である。
【発明を実施するための形態】
【００２１】
本発明者らは、円筒形セラミックス体を固定治具に安定して固定し、割れや欠けの発生を抑制しつつ、その外周面および内周面を加工する方法について鋭意研究を重ねた。その結果、円筒形セラミックス体を、仮止め用接着剤を介して固定治具に固定し、その外周面および内周面を加工することで、加工中における微振動の発生を抑制し、これにより円筒形セラミック体に割れや欠けが発生することを効果的に防止することができるとの知見を得た。本発明は、この知見に基づいて完成されたものである。
【００２２】
以下、本発明について詳細に説明をするが、本発明の加工方法は、ＣＩＰなどにより得られる円筒形セラミックス成形体、または、これを焼成することにより得られる円筒形セラミックス焼結体のいずれに対しても適用することができる。また、その材質にも限定されることはなく、種々のセラミックスから構成される円筒形セラミックス体に対して適用することができる。特に、酸化亜鉛（ＺｎＯ）や酸化インジウム（Ｉｎ2Ｏ3）などを主成分とする円筒形セラミックス体に対して、本発明の加工方法を好適に適用することができる。なお、本発明は、円筒形セラミックス体の大きさにも限定されることはなく、種々の大きさの円筒形セラミックス体に対して適用することができるが、以下では、外径が１００ｍｍ〜２００ｍｍ、内径が８０ｍｍ〜１８０ｍｍ、全長が５０ｍｍ〜５００ｍｍの円筒形セラミックス体の外周面および内周面を加工して、円筒形スパッタリングターゲットを製造する場合を例に挙げて説明する。
【００２３】
１．円筒形セラミックス体の加工方法
本発明の円筒形セラミックス体の加工方法は、第１の固定治具を、円筒形セラミックス体の中空部に挿通し、円筒形セラミックス体を第１の固定治具に仮止め用接着剤を介して固定し、円筒形セラミックス体の外周面を加工する外周面加工工程と、第２の固定治具の中空部に、円筒形セラミックス体を挿入し、円筒形セラミックス体を第２の固定治具に仮止め用接着剤を介して固定し、円筒形セラミックス体の内周面を加工する内周面加工工程とを備え、仮止め用接着剤として、熱溶融温度が５０℃以上の接着剤を使用することを特徴とする。
【００２４】
このような加工方法では、円筒形セラミックス体は、仮止め用接着剤を介して、その内周面または外周面が第１の固定治具または第２の固定治具に支持および固定され、これらの固定治具が、三つ爪チャックなどにより工作機械に固定されることとなる。このため、円筒形セラミックス体には、割れや欠けなどの起点となる応力集中が生じることはない。また、円筒形セラミックス体の外周面または内周面は、加工中に微振動が発生しないように、概ね全面にわたって第１の固定治具または第２の固定治具に強固かつ安定して支持および固定される。このため、加工中に円筒形セラミックス体が第１の固定治具または第２の固定治具から脱落したり、固定が緩み、微振動が発生したりすることが効果的に防止される。
【００２５】
以下、本発明の外周面加工工程および内周面加工工程について、図１および図２を参照しながら詳細に説明する。なお、本発明においては、外周面加工工程と内周面加工工程の順番は、特に限定されるものではなく、得られる円筒形スパッタリングターゲットに要求される特性を考慮した上で適宜選択される。たとえば、円筒形スパッタリングターゲットの内外径の偏心が問題となるような場合には、外周面加工工程により外周面の真円度を向上させてから、この外周面を基準として、内周面加工工程を行えばよい。また、円筒形スパッタリングターゲットの表面に残存する不純物が問題となるような場合には、内周面加工工程後に外周面加工工程を行うことにより、清浄度の高い外周面を得ることができる。このほか、本発明では、外周面加工工程後に内周面加工工程を行い、さらに外周面加工工程を行うことも可能である。この場合、高い精度で内外径の偏心を抑制しつつ、不純物が少なく、清浄度の高い外周面を得ることができる。
【００２６】
（１）外周面加工工程
図１は、円筒形セラミックス体１の外周面２を加工するための構成を模式的に示した概略断面図である。外周面加工工程では、円筒形セラミックス体１は、その中空部４（図２参照）に第１の固定治具５を挿通し、仮止め用接着剤１０を介して、第１の固定治具５に固定される。ここで、挿通とは、図１に示すように、第１の固定治具５が円筒形セラミックス体１を完全に貫通していることを意味する。すなわち、外周面加工工程では、円筒形セラミックス体１は、第１の固定治具５によって、その内周面３全体が支持されることとなるため、加工中に微振動が発生し、微細な割れや欠けが発生することが効果的に防止される。
【００２７】
円筒形セラミックス体１と第１の固定治具５との固定方法は、仮止め用接着剤１０を使用する限り、特に限定されることはない。たとえば、円筒形セラミックス体１と第１の固定治具５を、オーブンなどの加熱装置を用いて、使用する仮止め用接着剤１０の熱溶融温度以上に加熱した後、円筒形セラミックス体１の内周面３と第１の固定治具５の外周面６に仮止め用接着剤１０を均一に塗布し、円筒形セラミックス体１の中空部４に第１の固定治具５を挿通し、室温（２０℃程度）まで冷却することにより固定することができる。
【００２８】
このようにして、第１の固定治具５に固定された円筒形セラミックス体１は、第１の固定治具５の一端を、三つ爪チャックなど（図示せず）により工作機械に固定された状態で、加工手段１１により、その外周面２が加工されることとなる。
【００２９】
（第１の固定治具）
外周面加工工程で用いる第１の固定治具５の形状は、円筒形セラミックス体１を隙間嵌めで外嵌できるものであれば任意の柱形または筒型の形状を採用できるが、通常は円柱形または円筒形である。この場合、第１の固定治具５の外径は、円筒形セラミックス体１の内径よりも、０．２ｍｍ〜４ｍｍ、好ましくは１ｍｍ〜２ｍｍ小さくなるようにする必要がある。すなわち、第１の固定治具５の外径は、円筒形セラミックス体１の内径の０．１％〜５％、好ましくは０．５％〜３％程度とする。第１の固定治具５の外径と円筒形セラミックス体１の内径の差が０．２ｍｍ未満では、仮止め用接着剤１０を塗布するために、第１の固定治具５および円筒形セラミックス体１を加熱した場合に、第１の固定治具５を、円筒形セラミックス体１に挿通することができなくなる場合がある。一方、４ｍｍを超えると、第１の固定治具５と円筒形セラミックス体１の軸合わせが困難となる。また、第１の固定治具５は、上述したように、円筒形セラミックス体１を挿通していることが必要となるため、その全長は、円筒形セラミック体１の全長よりも長いことが必要となる。
【００３０】
第１の固定治具５は、２００℃程度の温度で変形せず、かつ、三つ爪チャックなどの固定手段によっても変形しないものである必要がある。このような材質としては、ステンレス鋼や炭素鋼などの金属材料を用いることができる。ただし、仮止め用接着剤１０の塗布時の加熱温度や材質の組合せによっては、上述したように、第１の固定治具５に円筒形セラミックス体１を挿通することが困難となる場合がある。このため、第１の固定治具５の材質は、円筒形セラミックス体１との熱膨張率の差を考慮した上、適宜選択することが好ましい。
【００３１】
なお、第１の固定治具５を用いた円筒形セラミックス体１の外周面加工が最終加工となる場合、第１の固定治具５をバッキングチューブにて代替することが可能である。この場合、第１の固定治具５として、円筒形セラミックス体１の内径よりも、０．２ｍｍ〜４ｍｍ、好ましくは１ｍｍ〜２ｍｍ小さい外径を有する、すなわち、円筒形セラミックス体１の内径の０．１％〜５％、好ましくは０．５％〜３％程度の外径を有する、ステンレス鋼やチタンなどの非磁性の金属材料製のバッキングチューブを用いる。
【００３２】
（加工手段）
円筒形セラミックス体１の外周面２を加工するための加工手段１１としては、研削または切削などの公知の手段を用いることができる。ただし、本発明の加工方法を用いて、円筒形スパッタリングターゲットを得ようとする場合は、平滑度の高い表面が得られる研削により加工することが好ましい。この場合、研削に使用する回転砥石の種類および粒度、回転砥石および円筒形セラミックス体１の回転方向および回転速度などの条件は、工作機械の性能や円筒形セラミックス体１の材質などに応じて選択すればよい。
【００３３】
なお、本発明の加工方法により、円筒形セラミックス焼結体を加工する際には、湿式または乾式のいずれの加工手段も採用することができるが、円筒形セラミックス成形体を加工する際には、研削液などを使用しない乾式の加工手段を採用する必要がある。これは、円筒形セラミックス成形体が研削液などにより濡れてしまうと、その形状が崩れてしまうことがあるためである。
【００３４】
（剥離手段）
外周面加工工程後、円筒形セラミックス体１と第１の固定治具５とを剥離する必要がある。この際の剥離手段としては、たとえば、仮止め用接着剤１０を有機溶剤によって溶解したり、または、加熱溶融したりする手段を挙げることができる。ただし、剥離後の円筒形セラミックス体１の外周面２に不純物が残存したり、その表面粗さが悪化したりすると、スパッタリング時にアーキングやノジュールの発生の原因となる。このため、円筒形セラミックス体１の材質を考慮の上、有機溶剤の種類または加熱温度を適切に選択することが必要となる。たとえば、有機溶剤を用いて剥離する場合は、アルコール、メチルエチルケトン、酢酸エチルなどの有機溶剤を用いることが好ましい。また、加熱溶融によって剥離する場合は、加熱温度を、仮止め用接着剤１０の熱溶融温度よりも１０℃〜５０℃程度高い温度とすることが好ましい。
【００３５】
なお、加熱溶融によって剥離する場合、急激に加熱すると、円筒形セラミックス体１と第１の固定治具５との熱膨張率の差に起因して、円筒形セラミックス体１に割れや欠けが生じる場合がある。このため、加熱速度を適宜調整することが好ましく、５℃／分〜５０℃／分程度に調整することがより好ましい。
【００３６】
（２）内周面加工工程
図２は、円筒形セラミックス体１の内周面３を加工するための構成を模式的に示した概略断面図である。なお、内周面加工工程における加工手段１１および剥離手段については、基本的には外周面加工工程と同様であるため、ここでの説明は省略する。
【００３７】
内周面加工工程では、円筒形セラミックス体１は、第２の固定治具７の中空部８に挿入され、仮止め用接着剤１０を介して、第２の固定治具７に固定される。ここで、挿入とは、図２に示すように、円筒形セラミックス体１が、第２の固定治具７の中空部８に完全に収容されているか、または、加工中に微振動が発生しない範囲で、円筒形セラミックス体１の一端が、第２の固定治具７の一端から突出していることを意味する。また、微振動が発生しない範囲とは、円筒形セラミックス体１の剛性や三つ爪チャックなどの固定手段などに応じて定まるものであり、一義的に定めることはできないが、酸化亜鉛製または酸化インジウム製などの円筒形セラミックス体１の場合には、突出部の突出量が、概ね３０ｍｍ以下、好ましくは１ｍｍ〜２０ｍｍの範囲にあることを意味する。
【００３８】
このような内周面加工工程では、円筒形セラミックス体１は、第２の固定治具７によって、概ね、その外周面２全体が支持されることとなるため、加工中に微振動が発生し、微細な割れや欠けが発生することが効果的に防止される。なお、微振動が発生しない範囲で、円筒形セラミックス体１の一端が、第２の固定治具７の一端から突出することを許容しているのは、後述するように、円筒形スパッタリングターゲットの内外径の偏心をさらに抑制するためには、この突出部を基準として、円筒形セラミックス体１の中心軸と工作機械の回転軸との軸合わせを行うことが効果的だからである。
【００３９】
円筒形セラミックス体１と第２の固定治具７との固定は、仮止め用接着剤１０を使用する限り、特に限定されることはない。たとえば、上述した円筒形セラミックス体１と第１の固定治具５の固定方法と同様の手段を採ることができる。
【００４０】
このようにして、第２の固定治具７に固定された円筒形セラミックス体１は、第２の固定治具７の一端を、三つ爪チャックなど（図示せず）により工作機械に固定された状態で、加工手段１１により、その内周面３が加工されることとなる。
【００４１】
（第２の固定治具）
第２の固定治具７は、円筒形セラミックス体１を隙間嵌めで内嵌できる中空部８を有するものであれば任意の筒型形状を採用できるが、通常は、円筒形である。円筒形の固定治具からなる場合、第２の固定治具７の内径は、円筒形セラミックス体１の外径よりも、０．２ｍｍ〜４ｍｍ、好ましくは１ｍｍ〜２ｍｍ大きくなるようにする必要がある。すなわち、第２の固定治具７の内径は、円筒形セラミック体１の外径の０．１％〜５％、好ましくは０．５％〜３％程度とする。第２の固定治具７の内径と円筒形セラミックス体１の外径の差が０．２ｍｍ未満では、第２の固定治具７に、円筒形セラミックス体１を挿入することができなくなったり、内周面加工工程後に、第２の固定治具７から円筒形セラミックス体１を取り出すことが困難となったりする場合がある。一方、４ｍｍを超えると、第２の固定治具７と円筒形セラミックス体１の軸合わせが困難となる。また、第２の固定治具７の全長は、円筒形セラミック体１の全長よりも長いことが好ましい。第２の固定治具７の全長が、円筒形セラミックス体１の全長よりも長ければ、加工中の微振動を防止するために円筒形セラミックス体１の外周面２全体を支持する場合、または、後述するように、円筒形セラミックス体１の中心軸と工作機械の回転軸との軸合わせを行うために第２の固定治具７の一端から円筒形セラミックス体１の一端を突出させる場合のいずれの場合にも柔軟に対応することができる。
【００４２】
なお、第２の固定治具７の材質は、第１の固定治具５と同様に、ステンレス鋼や炭素鋼などの金属材料を用いることができるが、加工後に、第２の固定治具７から円筒形セラミックス体１を取り出すことが困難とならないように、円筒形セラミックス体１との熱膨張率の差を考慮した上で、適宜選択することが好ましい。
【００４３】
（３）仮止め用接着剤
本発明では、円筒形セラミックス体１を第１の固定治具５および第２の固定治具７に固定するため、常温（５℃〜３５℃）で固体であって、熱溶融性のある樹脂などから構成される仮止め用接着剤１０を使用する。このため、本発明では、円筒形セラミックス体１と第１の固定治具５または第２の固定治具７との固定に際して、円筒形セラミックス体１を第１の固定治具５または第２の固定治具７に対して押圧しなくても、高い固定強度（接着強度）を得ることができる。また、仮止め用接着剤１０は、常温で固体であるため、特開平１０−２３０４２９号公報に記載の技術のように、加工中に仮止め用接着剤１０を冷却する必要がなく、また、冷却に伴う工作機械の歪や加工精度の低下といった問題が生じることもない。
【００４４】
（熱溶融温度）
仮止め用接着剤１０としては、上述したように、常温で固体であって、熱溶融性のある樹脂などから構成されるものを使用することができる。このような仮止め用接着剤１０の熱溶融温度は５０℃以上、好ましくは５０℃〜２００℃、より好ましくは６０℃〜１２０℃であることが必要となる。熱溶融温度が５０℃未満では、加工中に生じた熱により、円筒形セラミックス体１が、第１の固定治具５または第２の固定治具７から脱落したり、または、固定が緩み、微振動が発生する。なお、熱溶融温度の上限は特に制限されることはないが、２００℃を超えると、熱溶融温度が高すぎるため、その取扱いが困難となる。
【００４５】
（種類）
熱溶融温度が上記範囲にある限り、仮止め用接着剤１０の種類は問われることはなく、たとえば、ビニル系高分子化合物、石油系樹脂、ロジンなどの天然樹脂およびその誘導体、並びに、パラフィンワックスなどの熱可塑性樹脂や熱硬化性樹脂を用いることができる。これらの中で、接着強度および加工後の剥離のしやすさなどを考慮すると熱可塑性樹脂や熱硬化性樹脂が好ましい。ただし、前述したように、外周面加工工程が最終工程になる場合において、円筒形セラミックス体１を第１の固定治具５の代わりにバッキングチューブと固定する場合には、仮止め用接着剤１０として、金属インジウムや導電性接着剤などを用いる必要がある。
【００４６】
（塗布厚）
円筒形セラミックス体１の外周面２または内周面３、第１の固定治具５の外周面６、第２の固定治具７の内周面９に仮止め用接着剤１０を塗布した後、円筒形セラミックス体１と第１の固定治具５または第２の固定治具７とを組み合わせて、仮止め用接着剤１０を冷却することにより、円筒形セラミックス体１と第１の固定治具５または第２の固定治具７とを固定する場合、それぞれの面に塗布される仮止め用接着剤１０の厚さは、使用する仮止め用接着剤１０の種類にもよるが、０．０５ｍｍ〜１ｍｍとすることが好ましく、０．１ｍｍ〜０．５ｍｍとすることがより好ましい。仮止め用接着剤１０の厚さが０．０５ｍｍ未満では、十分な接着強度を得ることができない場合がある。一方、１ｍｍを超えると、後述する円筒形セラミックス体１と第１の固定治具５または第２の固定治具７とのクリアランスとの関係で、余剰分の仮止め用接着剤１０がはみ出してしまうなどの問題が生じる場合がある。
【００４７】
（塗布手段）
仮止め用接着剤１０の塗布手段は、特に限定されることはなく公知の手段を用いることができるが、棒状の仮止め用接着剤１０を、予め加熱した円筒形セラミックス体１、第１の固定治具５または第２の固定治具７の塗布面に押し当てて、仮止め用接着剤１０を溶融させながら塗布することが好ましい。このような方法によれば、仮止め用接着剤１０を、容易に、適度な厚さで均一に塗布することができる。
【００４８】
（４）軸合わせ
円筒形セラミックス体１を、第１の固定治具５または第２の固定治具７に固定する際、これらの中心軸を一致させた状態で固定することが好ましい。これらの中心軸がずれた状態で、円筒形セラミックス体１の外周面２または内周面３を加工すると、加工中に微振動が発生し、割れや欠けなどの欠陥が発生するおそれがある。仮に、これらの欠陥が発生しなかったとしても、円筒形セラミックス体１に内外径の偏心が生じ、バッキングチューブとの接合時の加熱により、または、スパッタリングに発生した熱により、円筒形セラミックス体１または円筒形スパッタリングターゲットが不均一に膨張し、これらの欠陥が誘発されるおそれがある。
【００４９】
従来、このような問題を防止するため、ダイヤルゲージなどを用いた測定により、円筒形セラミックス体１と、第１の固定治具５または第２の固定治具７との中心軸を一致させた状態で固定し、仮止め用接着剤１０が固化するまでの間、これらの変位を防止することが必要であった。しかしながら、このような方法では、軸合わせに手間と時間がかかり、生産性が悪化してしまう。また、仮止め用接着剤１０が固化するまでの間に、円筒形セラミックス体１、第１の固定治具５または第２の固定治具７に何らかの外力が作用すると、これらの中心軸は容易にずれてしまい、円筒形セラミックス体１の偏心を防止することは困難であった。このため、本発明では、以下の手段により、軸合わせを行い、円筒形セラミックス体１の偏心を防止することが好ましい。
【００５０】
（金属細線を利用した軸合わせ）
円筒形セラミックス体１の偏心を効率的に防止する手段として、本発明では、円筒形セラミックス体１と、第１の固定治具５または第２の固定治具７とを組み合わせた状態で、円筒形セラミックス体１と第１の固定治具５または第２の固定治具７との間に、仮止め用接着剤１０が固化する前に、周方向に等間隔で複数本の金属細線（図示せず）を差し込み、その後、仮止め用接着剤１０を固化させて、円筒形セラミックス体１を第１の固定治具５または第２の固定治具７に固定する手段を採ることができる。
【００５１】
このような手段によれば、ダイヤルゲージなどを用いた測定によらずとも、円筒形セラミックス体１と第１の固定治具５または第２の固定治具７との間隔を、周方向にわたって等しく規制することができるばかりでなく、軸合わせを容易かつ短時間で行うことができるため、生産性の向上を図ることができる。また、仮止め用接着剤１０が固化するまでの間、円筒形セラミックス体１や第１の固定治具５または第２の固定治具７に外力が作用した場合であっても、円筒形セラミックス体１の変位を最小限に抑えることができるため、中心軸のずれを抑制し、ひいては、円筒形セラミックス体１の偏心を抑制することができる。
【００５２】
このとき使用する金属細線としては、その直径が、円筒形セラミックス体１と第１の固定治具５または第２の固定治具７の間の幅よりも細い、より具体的には、この幅よりも０．１ｍｍ〜０．５ｍｍ程度細いものが好ましい。この幅と金属細線の直径の差が０．１ｍｍ未満では、金属細線を差し込むことできなくなる場合がある。一方、０．５ｍｍを超えると、金属細線を差し込んだ状態であっても、円筒形セラミックス体１の変位幅が大きくなり、中心軸のずれを抑制することが困難となる。
【００５３】
円筒形セラミックス体１と第１の固定治具５または第２の固定治具７の間に差し込まれる金属細線の長さは、円筒形セラミックス体１の全長の５０％以上とすることが好ましい。差し込む部分の長さが５０％未満では、仮止め用接着剤１０が固化するまでの間に、円筒形セラミックス体１と第１の固定治具５または第２の固定治具７の中心軸がずれてしまうおそれがある。なお、金属細線の一端は、円筒形セラミックス体１の一端から１０ｍｍ〜１００ｍｍ程度突出させておくことが好ましい。これにより、円筒形セラミックス体１を第１の固定治具５または第２の固定治具７から取り出す際に、金属細線を容易に引き抜くことができる。
【００５４】
金属細線は、周方向に等間隔で３本〜８本差し込むことが好ましい。金属細線が３本未満では、安定して中心軸を一致させることが困難となる。一方、８本を超えても、それ以上の効果が得られないばかりか、金属細線の差し込む作業および引き抜く作業に長時間を要することになるため、生産性を十分に向上させることができなくなる。
【００５５】
金属細線としては、銅線、黄銅線、ピアノ線などを使用することができる。あるいは、厚みが円筒形セラミックス体１と第１の固定治具５または第２の固定治具７の間の幅よりも０．１ｍｍ〜０．５ｍｍ程度薄い金属板を使用してもよい。ただし、前述したように、外周面加工工程が最終工程になる場合において、円筒形セラミックス体１を第１の固定治具５の代わりにバッキングチューブと固定する場合には、金属細線として、銅線や黄銅線などの非磁性のものを用いることが必要となる。これらの非磁性の金属細線を用いることで、マグネトロン型回転カソードスパッタリング装置に設置してスパッタリングを行う際に必要なターゲット表面磁束を確保することができる。
【００５６】
なお、外周面加工工程または内周面加工工程の終了後、円筒形セラミックス体１を、第１の固定治具５または第２の固定治具７から取り出すこととなるが、この際、円筒形セラミックス体１の内周面３または外周面２に傷がつかないように、予め、金属細線を引き抜いておくことが好ましい。
【００５７】
（突出部を利用した軸合わせ）
内周面加工工程においては、円筒形セラミックス体１と第２の固定治具７とを固定する際に、これらの中心軸に若干のずれが生じた場合であっても、円筒形セラミックス体１の一端を第２の固定治具７の一端から突出させておくことにより、この突出部を基準として、円筒形セラミックス体１の中心軸と工作機械の回転軸を一致させ、この状態で内周面加工工程を行うことで、円筒形セラミックス体１の中心軸と工作機械の回転軸のずれを解消することができる。この方法では、第２の固定治具７のほかに、図３に示すような、円筒形セラミックス体１を載置する円盤状の基台１３と、この基台１３の周方向に等間隔で配置される少なくとも３個の固定片１４とから構成される第３の固定治具１２を使用する。なお、これらの固定片１４のそれぞれは、ボルトなどの取付手段（図示せず）によって、基台１３に、その径方向にスライド可能に取り付けられている。
【００５８】
突出部を利用した軸合わせでは、最初に、第３の固定治具１２を、工作機械の回転軸に、三つ爪チャック（図示せず）などの固定手段を介して固定する。次に、その一端が、第２の固定治具７の一端から突出するように、第２の固定治具７に固定された円筒形セラミックス体１を、基台１３の中心部に載置し、固定片１４を基台１３の径方向中心部に向かってそれぞれスライドさせ、その内側面を第２の固定治具７の外周面６に当接させる。この状態で、第３の固定治具１２を低速で回転させながら、円筒形セラミックス体１のうち、突出部の外周面２にダイヤルゲージなどの偏心測定具を接触させ、偏心を測定する。その後、固定片１４をそれぞれスライドさせることにより第２の固定治具７の位置を微調整し、偏心が最小となる位置ですべての固定片１４を固定する。これにより、円筒形セラミックス体１の中心軸と工作機械の回転軸とを一致させることができ、この状態で内周面加工工程を行うことで、円筒形セラミックス体１の中心軸と工作機械の回転軸とのずれを解消することが可能となる。
【００５９】
この突出部の突出量は、加工中に、円筒形セラミックス体１に微振動が発生しない程度とすることが必要であるが、好ましくは１ｍｍ〜２０ｍｍ、より好ましくは２ｍｍ〜１０ｍｍ、さらに好ましくは３ｍｍ〜８ｍｍとする。突出量が１ｍｍ未満では、上記効果を十分に得ることができない。一方、２０ｍｍを超えても、それ以上の効果を得ることができないばかりか、円筒形セラミックス体１の剛性が低い場合には、割れや欠けなどの欠陥の原因となる場合がある。
【００６０】
（その他）
このほか、本発明では、上述したように、外周面加工工程後に内周面加工工程を行うことで、円筒形セラミックス体１の偏心を抑制することが可能である。また、上記以外の公知の手段により、または、公知の手段と上記手段を組み合せて軸合わせを行うことも可能である。これらの手段は、要求される精度などに応じて適宜選択することが好ましい。
【００６１】
２．円筒形スパッタリングターゲット
本発明の円筒形スパッタリングターゲットは、本発明の加工方法により円筒形セラミックス体を加工することで得られることを特徴とする。円筒形セラミックス体とバッキングチューブとの接合方法などは、従来技術と同様である。
【００６２】
本発明の円筒形スパッタリングターゲットは、割れや欠けなどの欠陥がきわめて少ないことを特徴としている。具体的には、本発明の円筒形スパッタリングターゲットでは、その外周面１ｃｍ2当たりの欠陥の個数を表す欠陥密度を、好ましくは０．０１個／ｃｍ2未満、より好ましくは０．００１個／ｃｍ2未満とすることができる。このため、本発明の円筒形スパッタリングターゲットをマグネトロン型回転カソードスパッタリング装置に設置してスパッタリングを行った場合に、アーキングやノジュールの発生を効果的に抑止することができる。なお、欠陥密度は、浸透探傷検査により求めることができる。
【００６３】
また、本発明の円筒形スパッタリングターゲットでは、円筒形セラミックス体と第１の固定治具および第２固定治具の中心軸を高い精度で工作機械の回転軸と一致させた状態で、外周面加工工程および内周面加工工程を行うことにより、その内外径の偏心を、好ましくは０．５ｍｍ未満、より好ましくは０．１ｍｍ未満とすることができる。このため、スパッタリング時に、円筒形スパッタリングターゲットが不均一に膨張することがなく、また、偏心しながらターゲットが回転することに伴い、成膜速度が不安定になるなどの問題が生じることもない。なお、内外径の偏心は、特に限定されることはなく、公知の手段により測定することができる。このような手段として、たとえば、ダイヤルゲージによる測定が挙げられる。
【実施例】
【００６４】
以下、実施例を用いて、本発明をさらに詳細に説明する。
【００６５】
（実施例１）
加工の対象となる円筒形セラミックス体として、外径が１２６ｍｍ、内径が９６ｍｍ、全長が２０６ｍｍの円筒形状の酸化インジウム・スズ（ＩＴＯ）焼結体（２０℃における線膨張率：７．２×１０-6／Ｋ）を用意した。また、この円筒形セラミックス体の外周面および内周面を加工するため、外径が９４ｍｍ、全長が３００ｍｍである、ＳＵＳ３０４（２０℃における線膨張率：１７．４×１０-6／Ｋ）製の第１の固定治具と、外径が１８０ｍｍ、内径が１２２ｍｍ、全長が３００ｍｍである、ＳＵＳ３０４製の第２の固定治具を用意した。
【００６６】
初めに、円筒形セラミックス体と第１の固定治具をオーブンで１５０℃に加熱し、円筒形セラミックス体の内周面と第１の固定治具の外周面に、熱溶融温度が１２０℃の熱硬化性樹脂系の仮止め用接着剤（日化精工株式会社製、商品名：アドフィックス）を、その厚さがそれぞれ０．３ｍｍ（合計で０．６ｍｍ）となるように均一に塗布した。その後、円筒形セラミックス体の内周面全体が第１の固定治具により支持されるように、第１の固定治具を円筒形セラミックス体の中空部に挿通した。このとき、円筒形セラミックス体と第１の固定治具との中心軸が一致するように組み合わせた後、仮止め用接着剤が固化する前に、円筒形セラミックス体と第１の固定治具との間（幅：１ｍｍ）に、金属細線として、直径０．７ｍｍ、全長２５０ｍｍのピアノ線を、周方向に等間隔で６本差し込んだ。この金属細線のうち差し込み部分の長さは円筒形セラミックス体の全長の１００％であった。この状態で室温（２５℃）まで冷却することにより、円筒形セラミックス体と第１の固定治具とを固定した。
【００６７】
このようにして円筒形セラミックス体が接着固定された第１の固定治具の一端を、研削盤（株式会社太陽工機製、ＮＶＧ）の三つ爪チャックに取り付けた。その後、第１の固定治具の中心軸と研削盤の回転軸を一致させた状態で、研削盤の回転軸を１００ｒｐｍで反時計回りに回転させながら、円筒形セラミックス体の外周面に、５０００ｒｐｍで反時計回りに回転させた粒度：＃１４０の回転砥石（株式会社ニートレックス製）を接触させることにより、外周面加工工程を行った。このとき、研削液として水溶性クーラントを使用し、円筒形セラミックス体の外径が１２０ｍｍとなるまで研削した。なお、外周面加工工程中に、円筒形セラミックス体に微振動や、割れまたは欠けが生じることはなかった。
【００６８】
外周面加工工程終了後、研削盤から円筒形セラミックス体を第１の固定治具ごと取外し、これをオーブンで、加熱速度を１０℃／分として１５０℃まで加熱することにより仮止め用接着剤を熱溶融させ、全てのピアノ線を引き抜いた後、円筒形セラミックス体から第１の固定治具を取り出した。
【００６９】
外周加工工程終了後、円筒形セラミックス体と第２の固定治具をオーブンで１５０℃に加熱し、円筒形セラミックス体の外周面と第２の固定治具の内周面に、外周面加工工程で使用したものと同じ仮止め用接着剤を、その厚さがそれぞれ０．３ｍｍ（合計で０．６ｍｍ）となるように均一に塗布した。その後、円筒形セラミックス体の外周面全体が第２の固定治具により支持されるように、第２の固定治具の中空部に円筒形セラミックス体を完全に収容した。このとき、円筒形セラミックス体と第２の固定治具との中心軸が一致するように組み合わせた後、仮止め用接着剤が固化する前に、円筒形セラミックス体と第１の固定治具との間（幅：１ｍｍ）に、金属細線として、直径０．７ｍｍ、長さ２５０ｍｍのピアノ線を、周方向に等間隔で６本差し込んだ。この金属細線のうち差し込み部分の長さは円筒形セラミックス体の全長の１００％であった。この状態で室温（２５℃）まで冷却することにより、円筒形セラミックス体と第２の固定治具とを固定した。
【００７０】
このようにして円筒形セラミックス体が接着固定された第２の固定治具の一端を、研削盤の三つ爪チャックに取り付けた。その後、第２の固定治具の中心軸と研削盤の回転軸を一致させた状態で、研削盤の回転軸を１００ｒｐｍで反時計回りに回転させながら、その内周面に、５０００ｒｐｍで時計回りに回転させた、粒度：＃１４０の回転砥石を接触させることにより、内周面加工工程を行った。このとき、研削液として水溶性クーラントを使用し、円筒形セラミックス体の内径が１００ｍｍとなるまで研削した。なお、内周面加工工程中に、円筒形セラミックス体に微振動や、割れまたは欠けが生じることはなかった。
【００７１】
内周面加工工程終了後、研削盤から円筒形セラミックス体を第２の固定治具ごと取外し、これをオーブンで、加熱速度を１０℃／分として１５０℃まで加熱することにより仮止め用接着剤を熱溶融させ、全てのピアノ線を引き抜いた後、円筒形セラミックス体を第２の固定治具から取り出した。
【００７２】
得られた円筒形セラミックス体の上端面および下端面を、平面研削盤を用いて研削することにより、この円筒形セラミックス体の全長が２００ｍｍとなるように調整した。以上の工程により、外径が１２０ｍｍ、内径が１００ｍｍ、全長が２００ｍｍの円筒形セラミックス体を得た。
【００７３】
次に、この円筒形セラミックス体を、外径が９８ｍｍ、全長が３００ｍｍであるＳＵＳ３０４製のバッキングチューブに金属インジウムからなる接合剤を用いて接合することにより、円筒形スパッタリングターゲットを作製した。この際、円筒形スパッタリングターゲットに割れや欠けが生じることはなかった。また、浸透探傷検査により、この円筒形スパッタリングターゲットの外周面に欠陥は認められず、欠陥密度は０．００１個／ｃｍ2未満であることが確認された。さらに、ダイヤルゲージを用いた測定により、内外径の偏心は０．１ｍｍであることが確認された。
【００７４】
最後に、この円筒形スパッタリングターゲットを、マグネトロン型回転カソードスパッタリング装置に取り付けてスパッタリングを行った。このとき、円筒形スパッタリングターゲットに割れや欠けは生じなかった。
【００７５】
（実施例２）
第１の固定治具として、外径が９８ｍｍ、全長が３００ｍｍであるＳＵＳ３０４（２０℃における線膨張率：１７．４×１０-6／Ｋ）製のものを、第２の固定治具として、外径が１８０ｍｍ、内径が１２８ｍｍ、全長が３００ｍｍであるＳＵＳ３０４製のものを用意し、内周面加工工程後に、外周面加工工程を行ったこと以外は、実施例１と同様にして、外径が１２０ｍｍ、内径が１００ｍｍ、全長が２００ｍｍの円筒形セラミックス体を得た。この際、円筒形セラミックス体に微振動や、割れまたは欠けが生じることはなかった。
【００７６】
次に、この円筒形セラミックス体を、実施例１と同様にバッキングチューブと接合することにより、円筒形スパッタリングターゲットを作製した。この際、円筒形スパッタリングターゲットに割れや欠けが生じることはなかった。また、浸透探傷検査により、この円筒形スパッタリングターゲットの外周面に欠陥は認められず、欠陥密度は０．００１個／ｃｍ2未満であることが確認された。さらに、ダイヤルゲージを用いた測定により、内外径の偏心は０．２ｍｍであることが確認された。
【００７７】
最後に、この円筒形スパッタリングターゲットを用いて、実施例１と同様にしてスパッタリングを行った。このとき、円筒形スパッタリングターゲットに割れや欠けは生じなかった。
【００７８】
（実施例３）
仮止め用接着剤として、熱溶融温度が５７℃の熱可塑性樹脂系の接着剤（九重電気株式会社製、スロットワックスグレードＦ）を使用し、この仮止め用接着剤を溶融するための加熱温度を８０℃としたこと、並びに、外周面加工工程後および内周面加工工程後のそれぞれにおいて、有機溶剤としてメチルエチルケトンを使用し、円筒形セラミックス体をこの有機溶剤に浸漬することにより仮止め用接着剤を溶解した後、金属細線の引き抜きと円筒形セラミックス体の取出しを行ったこと以外は、実施例１と同様にして、外径が１２０ｍｍ、内径が１００ｍｍ、全長が２００ｍｍの円筒形セラミックス体を得た。この際、円筒形セラミックス体に微振動や、割れまたは欠けが生じることはなかった。
【００７９】
次に、この円筒形セラミックス体を、実施例１と同様にバッキングチューブと接合することにより、円筒形スパッタリングターゲットを作製した。この際、円筒形スパッタリングターゲットに割れや欠けが生じることはなかった。また、浸透探傷検査により、この円筒形スパッタリングターゲットの外周面の欠陥密度は０．００３個／ｃｍ2であることが確認された。さらに、ダイヤルゲージを用いた測定により、内外径の偏心は０．３ｍｍであることが確認された。
【００８０】
最後に、この円筒形スパッタリングターゲットを用いて、実施例１と同様にしてスパッタリングを行った。このとき、円筒形スパッタリングターゲットに割れや欠けは生じなかった。
【００８１】
（実施例４）
円筒形セラミックス体を固定治具に挿入する工程において、円筒形セラミックス体と第１の固定治具および第２の固定治具との間に金属細線を差し込まなかったこと以外は、実施例１と同様にして、外径が１２０ｍｍ、内径が１００ｍｍ、全長が２００ｍｍの円筒形セラミックス体を得た。この際、円筒形セラミックス体に微振動や、割れまたは欠けが生じることはなかった。
【００８２】
次に、この円筒形セラミックス体を、実施例１と同様にバッキングチューブと接合することにより、円筒形スパッタリングターゲットを作製した。この際、円筒形スパッタリングターゲットに割れや欠けが生じることはなかった。また、浸透探傷検査により、この円筒形スパッタリングターゲットの外周面における欠陥密度は０．００３個／ｃｍ2であることが確認された。さらに、ダイヤルゲージを用いた測定により、内外径の偏心は０．４ｍｍであることが確認された。
【００８３】
最後に、この円筒形スパッタリングターゲットを用いて、実施例１と同様にしてスパッタリングを行った。このとき、円筒形スパッタリングターゲットに割れや欠けは生じなかった。
【００８４】
（実施例５）
円筒形セラミックス体として、外径が１２６ｍｍ、内径が９６ｍｍ、全長が２０６ｍｍの円筒形状の酸化亜鉛・アルミニウム（ＡＺＯ）焼結体（２０℃における線膨張率：７．２×１０-6／Ｋ）を使用したこと以外は、実施例１と同様にして、外径が１２０ｍｍ、内径が１００ｍｍ、全長が２００ｍｍの円筒形セラミックス体を得た。この際、円筒形セラミックス体に微振動や、割れまたは欠けが生じることはなかった。
【００８５】
次に、この円筒形セラミックス体を、実施例１と同様にバッキングチューブと接合することにより、円筒形スパッタリングターゲットを作製した。この際、円筒形スパッタリングターゲットに割れや欠けが生じることはなかった。また、浸透探傷検査により、この円筒形スパッタリングターゲットの外周面に欠陥は認められず、欠陥密度は０．００１個／ｃｍ2未満であることが確認された。さらに、ダイヤルゲージを用いた測定により、内外径の偏心は０．１ｍｍであることが確認された。
【００８６】
最後に、この円筒形スパッタリングターゲットを用いて、実施例１と同様にしてスパッタリングを行った。このとき、円筒形スパッタリングターゲットに割れや欠けは生じなかった。
【００８７】
（実施例６）
内周面加工工程において、第２の固定治具の一端から円筒形セラミックス体の一端を５ｍｍ突出させたこと、第３の固定治具を介して第２の固定治具を研削盤の三つ爪チャックに取り付けたこと、および、円筒形セラミックス体の突出部を基準として、第３の固定治具により円筒形セラミックス体の中心軸と研削盤の回転軸との軸合わせを行ったこと以外は、実施例１と同様にして、外径が１２０ｍｍ、内径が１００ｍｍ、全長が２００ｍｍの円筒形セラミックス体を得た。この際、円筒形セラミックス体に微振動や、割れまたは欠けが生じることはなかった。
【００８８】
次に、この円筒形セラミックス体を、実施例１と同様にバッキングチューブと接合することにより、円筒形スパッタリングターゲットを作製した。この際、円筒形スパッタリングターゲットに割れや欠けが生じることはなかった。また、浸透探傷検査により、この円筒形スパッタリングターゲットの外周面に欠陥は認められず、欠陥密度は０．００１個／ｃｍ2未満であることが確認された。さらに、ダイヤルゲージを用いた測定により、内外径の偏心は０．０５ｍｍであることが確認された。
【００８９】
最後に、この円筒形スパッタリングターゲットを用いて、実施例１と同様にしてスパッタリングを行った。このとき、円筒形スパッタリングターゲットに割れや欠けは生じなかった。
【００９０】
（実施例７）
内周面加工工程において、第２の固定治具の一端から円筒形セラミックス体の一端を２０ｍｍ突出させたこと以外は、実施例６と同様にして、外径が１２０ｍｍ、内径が１００ｍｍ、全長が２００ｍｍの円筒形セラミックス体を得た。この際、円筒形セラミックス体に微振動や、割れまたは欠けが生じることはなかった。
【００９１】
次に、この円筒形セラミックス体を、実施例１と同様にバッキングチューブと接合することにより、円筒形スパッタリングターゲットを作製した。この際、円筒形スパッタリングターゲットに割れや欠けが生じることはなかった。また、浸透探傷検査により、この円筒形スパッタリングターゲットの外周面に欠陥は認められず、欠陥密度は０．００１個／ｃｍ2未満であることが確認された。さらに、ダイヤルゲージを用いた測定により、内外径の偏心は０．０４ｍｍであることが確認された。
【００９２】
最後に、この円筒形スパッタリングターゲットを用いて、実施例１と同様にしてスパッタリングを行った。このとき、円筒形スパッタリングターゲットに割れや欠けは生じなかった。
【００９３】
（実施例８）
内周面加工工程において、第２の固定治具の一端から円筒形セラミックス体の一端を３０ｍｍ突出させたこと以外は、実施例６と同様にして、外径が１２０ｍｍ、内径が１００ｍｍ、全長が２００ｍｍの円筒形セラミックス体を得た。この際、円筒形セラミックス体に微振動や、割れまたは欠けが生じることはなかった。
【００９４】
次に、この円筒形セラミックス体を、実施例１と同様にバッキングチューブと接合することにより、円筒形スパッタリングターゲットを作製した。この際、円筒形スパッタリングターゲットに割れや欠けが生じることはなかった。また、浸透探傷検査により、この円筒形スパッタリングターゲットの外周面に欠陥は認められず、欠陥密度は、０．００１個／ｃｍ2未満であることが確認された。さらに、ダイヤルゲージを用いた測定により、内外径の偏心は０．０４ｍｍであることが確認された。
【００９５】
最後に、この円筒形スパッタリングターゲットを用いて、実施例１と同様にしてスパッタリングを行った。このとき、円筒形スパッタリングターゲットに割れや欠けは生じなかった。
【００９６】
（比較例１）
円筒形セラミックス体の一端から５０ｍｍまでの部分を第１の固定治具の一端から突出させ、当該部分が第１の固定治具に支持されないようにしたこと以外は、実施例１と同様にして外周面加工工程を行ったところ、加工中に微振動が生じ、円筒形セラミックス体が割れてしまい、円筒形スパッタリングターゲットを得ることができなかった。
【００９７】
（比較例２）
仮止め用接着剤として、熱溶融温度が４０℃のノルマルパラフィンを使用し、この仮止め用接着剤を溶融するための加熱温度を５０℃としたこと以外は、実施例１と同様にして外周面加工工程を行ったところ、加工中に微振動が生じ、円筒形セラミックス体が割れてしまい、円筒形スパッタリングターゲットを得ることができなかった。
【００９８】
（比較例３）
内周面加工工程において、第２の固定治具の一端から円筒形セラミックス体の一端を５０ｍｍ突出させたこと以外は、実施例６と同様にして、外径が１２０ｍｍ、内径が１００ｍｍ、全長が２００ｍｍの円筒形セラミックス体を得た。この際、円筒形セラミックス体は、上記突出部を起点として微振動が生じていた。
【００９９】
次に、この円筒形セラミックス体を、実施例１と同様にバッキングチューブと接合することにより、円筒形スパッタリングターゲットを作製した。この際、円筒形スパッタリングターゲットに割れや欠けが生じた。また、浸透探傷検査により、この円筒形スパッタリングターゲットの外周面における欠陥密度は、０．２個／ｃｍ2であることが確認された。さらに、ダイヤルゲージを用いた測定により、内外径の偏心は０．２ｍｍであることが確認された。
【０１００】
最後に、この円筒形スパッタリングターゲットを用いて、実施例１と同様にしてスパッタリングを行ったところ、スパッタリング中に、円筒形スパッタリングターゲットが割れてしまった。
【０１０１】
【表１】
0006028693.tif 000002
【０１０２】
【表２】
0006028693.tif 000003
【符号の説明】
【０１０３】
１  円筒形セラミックス体
２  円筒形セラミックス体の外周面
３  円筒形セラミックス体の内周面
４  円筒形セラミックス体の中空部
５  第１の固定治具
６  第１の固定治具の外周面
７  第２の固定治具
８  第２の固定治具の中空部
９  第２の固定治具の内周面
１０  仮止め用接着剤
１１  加工手段
１２  第３の固定治具
１３  基台
１４  固定片
【図１】
0006028693.tif 000004
【図２】
0006028693.tif 000005
【図３】
0006028693.tif 000006